СПОСОБ НАНЕСЕНИЯ СЕРЕБРЯНОГО ПОКРЫТИЯ НА ТИТАНОВЫЕ СПЛАВЫ
METHOD OF APPLYING SILVER COATING ON TITANIUM ALLOYS

Изобретение относится к способам нанесение серебряного покрытия на титановые сплавы и может быть использовано в радиотехнической промышленности, приборостроении и авиационной промышленности.
В современной технике известна технология нанесения серебряного покрытия на титановые сплавы, состоящая из следующей последовательности операций [Гальванотехника. Справочник под ред. Гинберга A.M. и др. М.: Металлургия, 1987, 736 с.]:
- обезжиривание;
- промывка в горячей проточной воде;
- промывка в холодной проточной воде;
- травление;
- промывка в холодной проточной воде;
- осветление;
- промывка в холодной проточной воде;
- активирование путем нанесение гидридного слоя простым окунанием в раствор концентрированной серной или соляной кислот;
- промывка в холодной проточной воде;
- нанесение никелевого покрытия;
- промывка в уловителе;
- промывка в холодной проточной воде;
- термообработка;
- обезжиривание;
- промывка в горячей проточной воде;
- промывка в холодной проточной воде;
- активирование;
- промывка в холодной проточной воде;
- нанесение медного покрытия;
- промывка в уловителе;
- промывка в холодной проточной воде;
- нанесение серебряного покрытия;
- промывка в уловителе;
- повторная промывка в уловителе;
- промывка в холодной проточной воде;
- сушка.
4
Наиболее близким по технической сущности к предлагаемому способу нанесения серебряного покрытия на титановые сплавы является [Заявка 6436788 Япония, МКИ С25D 5/28, С25D 5/15/ Найто Томидзиро, Каванобэ Хирохира, Андо Наотакэ, Сато Дзюндзи, Матида Кодзи, Муроока Исаму; Ситидзун токэй к.к. - №62-190815; Заявл. 30.07.87; Опубл. 07.02.89//Кокай токе кохо. Сер. 3(4). - 1989-11. - с.477-479. Подготовка поверхности титана]:
- обезжиривание;
- промывка в горячей проточной воде;
- промывка в холодной проточной воде
- травление;
- промывка в холодной проточной воде;
- осветление;
- промывка в холодной проточной воде;
- активирование путем нанесение гидридного слоя простым окунанием в раствор, содержащий 0,2-0,4% гидрид-фторида аммония и 15% водорастворимого восстановителя - гидридсульфата натрия;
- промывка в холодной проточной воде;
- нанесение никелевого покрытия;
- промывка в уловителе;
- промывка в холодной проточной воде;
- термообработка;
- нанесение золотого или палладиевого покрытия;
- промывка уловителе;
- повторная промывка уловителе;
- сушка.
Недостатком известных способов является нанесение серебряного покрытия через подслой никелевого или медного покрытия и длительный технологический цикл его нанесения.
Техническим результатом предлагаемого изобретения является получение серебряного покрытия на деталях из титановых сплавах при сокращении технологического цикла.
Сущность предлагаемого изобретения состоит в том, что способ нанесения серебряного покрытия на детали из титановых сплавов основан на обезжиривании, помывке в горячей проточной воде, промывке в холодной проточной воде, активировании, промывке в холодной проточной воде, промывке в двух уловителях, промывке в холодной проточной воде и сушке.
Новыми признаками заявляемого изобретения является то, что активирование производят в растворе состава г/л:
Натрия гипофосфит (ГОСТ 200-76)
8-12 г/л
Кислота фтористоводородная (ГОСТ 2567-89)
2-6 г/л
Вода дистиллированная
До 1 л
рН
2,7
при температуре +10-+20°С в течение 10 мин, после активирования и промывки в холодной проточной воде осуществляют предварительное и основное нанесение серебряного покрытия в растворе состава
Серебро азотнокислое (ГОСТ 1277-75)
15-25
Калий железистосинеродистый (ГОСТ 4207-75)
25÷30
Натрий углекислый (безводн.) (ГОСТ 83-79)
10÷15
Вода дистиллированная
До 1 л,
2
2
причем нанесение предварительного серебряного покрытия производят при температуре +18-+25°С в течение 10 мин при плотности тока 0,025 а/дм, а нанесение основного серебряного покрытия производят при температуре +18-+25°С при плотности тока 0,1 А/дм до получения требуемой толщины покрытия. Скорость осаждения серебряного покрытия 6 мкм/ч.
Пример 1.
Проводилось нанесение серебряного покрытия на деталях из титанового сплава ВТ 1-0 следующим образом:
1. Подготовка поверхности:
- Обезжиривание, например, в растворе состава:
3
4
2
3
NaPO - 20 г/л, NaCO - 20 г/л, ОП-10 - 2 г/л.
- Промывка в горячей проточной воде.
- Промывка в холодной проточной воде.
- Активирование производили в растворе состава:
Натрия гипофосфит
10 г/л
Кислота фтористоводородная
4 г/л
Вода дистиллированная
До 1 л,
рН
2,7 при температуре 18°С в течение 10 мин.
- Промывка в холодной проточной воде;
2. Нанесение предварительного серебряного покрытия на детали из титановых сплавов производили в растворе состава:
Серебро азотнокислое
15
Калий железистосинеродистый
25
Натрий углекислый (безводн.)
10
Плотность тока, А/дм<sup>2</sup>
0,025
Температура,°С
18
Время, мин
10
2
3. Нанесение основного серебряного покрытия производили в растворе состава п.2 при плотности тока 0,1 А/дм
Температура,°С
18
Время, мин
30
4. Промывка в уловителе.
5. Промывка в уловителе.
6. Повторная промывка в холодной проточной воде.
7. Сушка, например сжатым воздухом.
На деталях получили гладкое, сплошное серебряное покрытие толщиной 3 мкм. Оно испытано на циклическое воздействие температур от -60°С до +85°С (3 цикла), воздействие тропической влажности в течение 12 суток (относительная влажность 98±2% при температуре 40°С) и морского тумана в течение 3 суток.
Пример 2.
Проводилось нанесение серебряного покрытия на деталях из титанового сплава ВТ 1-0 следующим образом:
1. Подготовка поверхности как в примере 1.
2. Нанесение предварительного и основного серебряного покрытия производили в растворе состава:
Серебро азотнокислое
19
Калий железистосинеродистый
28
Натрий углекислый (безводн.)
12
Для предварительного серебрения:
Плотность тока, А/дм<sup>2</sup>
0,025
Время, мин
10
Для основного серебрения:
Плотность тока, А/дм<sup>2</sup>
0,1
Время, мин
60
3. Промывка в уловителе.
4. Повторная промывка в уловителе
5. Промывка в холодной проточной воде.
6. Сушка, например сжатьм воздухом.
На деталях получили гладкое, сплошное серебряное покрытия на деталях из титановых сплавов толщиной 6 мкм. Оно испытано на циклическое воздействие температур от -60°С до 85°С (3 цикла), воздействие тропической влажности в течение 12 суток (относительная влажность 98±2% при температуре 40°С) и морского тумана в течение 3 суток.
Пример 3.
Проводилось нанесение серебряного покрытия на деталях из титанового сплава ВТ1-0 следующим образом:
1. Подготовка поверхности как в примере 1.
2. Нанесение предварительного и основного серебряного покрытия производили в растворе состава:
Серебро азотнокислое
22
Калий железистосинеродистый
30
Натрий углекислый (безводн.)
15
Для предварительного серебрения:
Плотность тока, А/дм<sup>2</sup>
0,025
Время, мин
10
Для основного серебрения:
Плотность тока, А/дм
0,1
Время, мин
90
На деталях получили гладкое, сплошное серебряное покрытия на деталях из титановых сплавов толщиной 9 мкм. Оно испытано на циклическое воздействие температур от -60°С до 85°С (3 цикла), воздействие тропической влажности в течение 12 суток (относительная влажность 98±2% при температуре 40°С) и морского тумана в течение 3 суток.